(57)【特許請求の範囲】
【請求項１】
支持基体上に感光層が形成されている画像表示媒体において、
該感光層は、発色状態における極大吸収波長が４００ｎｍ以上５００ｎｍ未満である第一のフルギド系化合物、発色状態における極大吸収波長が５００ｎｍ以上６００ｎｍ未満である第二のフルギド系化合物、発色状態における極大吸収波長が６００ｎｍ以上７００ｎｍ未満である第三のフルギド系化合物及び電子受容性化合物を含有し、
該第一のフルギド系化合物、該第二のフルギド系化合物及び該第三のフルギド系化合物は、それぞれ、一般式
−ＮＲ１Ｒ２
（式中、Ｒ１及びＲ２は、それぞれ独立に、水素原子又は脂肪族基である。）
で示される官能基で置換された複素芳香環を有し、
該電子受容性化合物は、長鎖構造を有するルイス酸化合物であることを特徴とする画像表示媒体。
【請求項２】
前記感光層は、赤外光を吸収する色素をさらに含有することを特徴とする請求項１に記載の画像表示媒体。
【請求項３】
前記支持基体上に、赤外光を吸収する色素を含有する発熱層がさらに形成されていることを特徴とする請求項１に記載の画像表示媒体。
【請求項４】
前記感光層は、前記第一のフルギド系化合物、前記第二のフルギド系化合物及び前記第三のフルギド系化合物の一種及び前記電子受容性化合物を含有する層が２層以上積層されていることを特徴とする請求項１乃至３のいずれか一項に記載の画像表示媒体。
【請求項５】
前記感光層は、前記第一のフルギド系化合物及び前記電子受容性化合物を含有する第一の層、前記第二のフルギド系化合物及び前記電子受容性化合物を含有する第二の層並びに前記第三のフルギド系化合物及び前記電子受容性化合物を含有する第三の層が積層されており、
該第一の層に含まれる前記電子受容性化合物、該第二の層に含まれる前記電子受容性化合物及び該第三の層に含まれる前記電子受容性化合物は、それぞれ異なることを特徴とする請求項４に記載の画像表示媒体。
【請求項６】
前記積層されている層の間に中間層がさらに形成されていることを特徴とする請求項４又は５に記載の画像表示媒体。
【請求項７】
表面に保護層がさらに形成されていることを特徴とする請求項１乃至６のいずれか一項に記載の画像表示媒体。
【請求項８】
請求項１乃至７のいずれか一項に記載の画像表示媒体の感光層に紫外光を照射することにより、フォトクロミック化合物を発色させる工程と、
該感光層を電子受容性化合物の溶融温度以上の温度に加熱する工程と、
該発色状態におけるフォトクロミック化合物の極大吸収波長を含有する波長域の可視光を該感光層に照射することにより、該フォトクロミック化合物を選択的に消色させる工程と、
該感光層を該電子受容性化合物の溶融温度未満の温度に加熱する工程を有することを特徴とする画像表示方法。
【請求項９】
赤外光を照射することにより、前記感光層を加熱することを特徴とする請求項８に記載の画像表示方法。
【発明の詳細な説明】
【技術分野】
【０００１】
本発明は、画像表示媒体及び画像表示方法に関する。
【背景技術】
【０００２】
従来、光照射により可逆的な色変化を示すフォトクロミック化合物を用いた書き換え型の画像表示媒体は知られているが、カラー画像を何度も書き換えすることができる実用的な画像表示媒体及び画像形成方法は、未だ知られていない。
【０００３】
フォトクロミック化合物を用いてカラー画像を形成する方法として、例えば、特許文献１には、２５４ｎｍの紫外光照射で黄橙色、３１３ｎｍの紫外光照射で赤色、３６５ｎｍの紫外光照射で青紫色に発色するフォトクロミック性ジアリールエテン化合物を３種類混合して、それぞれの波長の紫外光を照射する方法が開示されている。一般に、フルカラー画像を形成するためには３原色（青、緑及び赤又はイエロー、マゼンタ及びシアン）を発色する３種類以上のフォトクロミック化合物の発色及び消色を光で制御する必要があるが、上記の方法では、３種類の紫外光波長域によって各材料の発色を制御する必要がある。つまり、紫外域における吸収帯に重なりがない３種類以上のフォトクロミック化合物が必要であり、さらにそれらの化合物が発色状態において上記３原色を示さなければならないが、このような系は、実際には存在しない。また、実用化するためには、発色特性だけではなく、耐久性、耐熱安定性、耐湿安定性等も考慮しなければならない。
【０００４】
また、特許文献２には、発色状態でイエロー、マゼンタ、シアンを示す３種類のフォトクロミック性フルギド化合物に対して、３６６ｎｍの紫外光で全フォトクロミック化合物を発色させた後に、カラーポジフィルム越しに白色光を照射することにより、各フォトクロミック性フルギド化合物を、必要に応じて、選択的に消色してカラー画像を得る方法が開示されている。しかしながら、この方法では、形成したい画像のカラーポジフィルムが必要であり、その都度これを準備するのは実用的でなく、近年のオフィスワークにおけるカラー画像出力に用いることができない。
【０００５】
さらに、特許文献３及び４には、発色状態における極大吸収波長が異なる複数のフォトクロミック化合物を含む感光層を支持基体上に形成した画像表示媒体に、高精細な多色画像を簡単に繰り返し形成する方法及び装置が開示されている。しかしながら、この方法では、可視光による消色工程に比較的多くの時間を要する場合が多い。このことから、消色感度が大きいフォトクロミック化合物を用いることが望まれるが、形成された画像が照明下で観察される場合の発色保持性を考慮すると、消色感度が小さいフォトクロミック化合物を用いることが望まれる。このように、画像形成時間の短縮と、形成画像の発色保持性確保という２つの課題は、フォトクロミック化合物の消色感度に関して相反する特性を要求するものである。
【特許文献１】特開平５−２７１６４９号公報
【特許文献２】特開平７−１９９４０１号公報
【特許文献３】特開２００３−２４１３３９号公報
【特許文献４】特開２００３−３１２０６４号公報
【発明の開示】
【発明が解決しようとする課題】
【０００６】
本発明は、上記の従来技術が有する問題に鑑み、書き換え型の画像を高精細、高品質に表示する時間を短縮すると共に、画像の発色保持性を確保することが可能な画像表示媒体及び該画像表示媒体を用いる画像表示方法を提供することを目的とする。
【課題を解決するための手段】
【０００７】
請求項１に記載の発明は、支持基体上に、感光層が形成されている画像表示媒体において、該感光層は、発色状態における極大吸収波長が４００ｎｍ以上５００ｎｍ未満である第一のフルギド系化合物、発色状態における極大吸収波長が５００ｎｍ以上６００ｎｍ未満である第二のフルギド系化合物、発色状態における極大吸収波長が６００ｎｍ以上７００ｎｍ未満である第三のフルギド系化合物及び電子受容性化合物を含有し、該第一のフルギド系化合物、該第二のフルギド系化合物及び該第三のフルギド系化合物は、それぞれ、一般式
−ＮＲ１Ｒ２
（式中、Ｒ１及びＲ２は、それぞれ独立に、水素原子又は脂肪族基である。）
で示される官能基で置換された複素芳香環を有し、該電子受容性化合物は、長鎖構造を有するルイス酸化合物であることを特徴とする。これにより、書き換え型の画像を高精細、高品質に表示する時間を短縮すると共に、画像の発色保持性を確保することが可能な画像表示媒体を提供することができる。また、色再現範囲が広い多色画像を表示することができる。
【０００８】
請求項２に記載の発明は、請求項１に記載の画像表示媒体において、前記感光層は、赤外光を吸収する色素をさらに含有することを特徴とする。これにより、光照射のみで消色感度を可逆的に制御することができる。
【０００９】
請求項３に記載の発明は、請求項１に記載の画像表示媒体において、前記支持基体上に、赤外光を吸収する色素を含有する発熱層がさらに形成されていることを特徴とする。これにより、光照射のみで消色感度を可逆的に制御することができる。
【００１１】
請求項４に記載の発明は、請求項１乃至３のいずれか一項に記載の画像表示媒体において、前記感光層は、前記第一のフルギド系化合物、前記第二のフルギド系化合物及び前記第三のフルギド系化合物の一種及び前記電子受容性化合物を含有する層が２層以上積層されている構造であることを特徴とする。これにより、各フルギド系化合物の消色感度を可逆的に制御することができる。
請求項５に記載の発明は、請求項４に記載の画像表示媒体において、前記感光層は、前記第一のフルギド系化合物及び前記電子受容性化合物を含有する第一の層、前記第二のフルギド系化合物及び前記電子受容性化合物を含有する第二の層並びに前記第三のフルギド系化合物及び前記電子受容性化合物を含有する第三の層が積層されており、該第一の層に含まれる前記電子受容性化合物、該第二の層に含まれる前記電子受容性化合物及び該第三の層に含まれる前記電子受容性化合物は、それぞれ異なることを特徴とする。これにより、各層の消色感度をほぼ同等にすることができる。
【００１２】
請求項６に記載の発明は、請求項４又は５に記載の画像表示媒体において、前記積層されている層の間に中間層がさらに形成されていることを特徴とする。これにより、中間層の上下に設けられている層の間の材料の混合を抑制することができる。
【００１４】
請求項７に記載の発明は、請求項１乃至６のいずれか一項に記載の画像表示媒体において、表面に保護層がさらに形成されていることを特徴とする。これにより、物理的及び化学的に、画像表示媒体の耐久性を向上させることができる。
【００１５】
請求項８に記載の発明は、画像形成方法において、請求項１乃至７のいずれか一項に記載の画像表示媒体の感光層に紫外光を照射することにより、フォトクロミック化合物を発色させる工程と、該感光層を電子受容性化合物の溶融温度以上の温度に加熱する工程と、該発色状態におけるフォトクロミック化合物の極大吸収波長を含有する波長域の可視光を該感光層に照射することにより、該フォトクロミック化合物を選択的に消色させる工程と、該感光層を該電子受容性化合物の溶融温度未満の温度に加熱する工程を有することを特徴とする。これにより、書き換え型の画像を高精細、高品質に表示する時間を短縮すると共に、画像の発色保持性を確保することが可能な画像表示方法を提供することができる。
【００１６】
請求項９に記載の発明は、請求項８に記載の画像表示方法において、赤外光を照射することにより、前記感光層を加熱することを特徴とする。これにより、光照射のみで消色感度を可逆的に制御することができる。
【発明の効果】
【００１７】
本発明によれば、書き換え型の画像を高精細、高品質に表示する時間を短縮すると共に、画像の発色保持性を確保することが可能な画像表示媒体及び該画像表示媒体を用いる画像表示方法を提供することができる。
【発明を実施するための最良の形態】
【００１８】
次に、本発明を実施するための最良の形態を図面と共に説明する。
【００１９】
本発明の画像表示媒体は、支持基体上に、フォトクロミック化合物及び電子受容性化合物を含有する感光層が形成されており、フォトクロミック化合物は、一般式（Ｉ）
−ＮＲ１Ｒ２
（式中、Ｒ１及びＲ２は、それぞれ独立に、水素原子又は脂肪族基である。）
で示される官能基が直接結合した複素芳香環を有するフルギド系化合物であり、電子受容性化合物は、長鎖構造を有するルイス酸化合物である。なお、脂肪族基としては、ドデシル基、テトラデシル基、ヘキサデシル基、オクタデシル基、エイコシル基、ドコシル基、テトラコシル基、ヘキサコシル基、オクタコシル基等が挙げられ、脂肪族基の炭素数は、１２以上であることが好ましい。
【００２０】
本発明において、フォトクロミック化合物としては、一般式（ＩＩ）
【００２１】
【化１】
0004542055.tif 000002
（式中、Ｒ１１、Ｒ１２、Ｒ１３及びＲ１４は、それぞれ独立に、水素原子、アルキル基、アルコキシ基、芳香環基又は複素芳香環基であり、Ｒ１１、Ｒ１２、Ｒ１３及びＲ１４の少なくとも一つは、一般式（Ｉ）で示される官能基が直接結合した複素芳香環基である。）
で示されるフルギド系化合物、一般式（ＩＩＩ）
【００２２】
【化２】
0004542055.tif 000003
（式中、Ｒ１５、Ｒ１６、Ｒ１７、Ｒ１８及びＲ１９は、それぞれ独立に、水素原子、アルキル基、アルコキシル基、芳香環基又は複素芳香環基であり、Ｒ１５、Ｒ１６、Ｒ１７及びＲ１８の少なくとも一つは、一般式（Ｉ）で示される官能基が直接結合した複素芳香環基である。）
で示されるフルギド系化合物等が挙げられる。
【００２３】
本発明において、電子受容性化合物としては、分子内に、フルギド系化合物の複素芳香環と相互作用して複素芳香環の電子的性状を変化させることが可能な構造と、分子間の凝集力を制御する脂肪族基等の長鎖構造を有するホスホン酸化合物、脂肪族カルボン酸化合物、フェノール化合物等が挙げられる。脂肪族基としては、直鎖状又は分枝状のアルキル基、アルケニル基等が挙げられ、これらは、ハロゲン基、アルコキシル基、エステル結合等を有していてもよい。なお、長鎖構造の炭素数は、１２以上であることが好ましい。炭素数が１２未満の場合には、電子受容性化合物の分子間の凝集力が小さくなり、安定な会合体が形成できなくなることがある。
【００２４】
ホスホン酸化合物としては、一般式（ＩＶ）
Ｒ１−ＰＯ（ＯＨ）２
（式中、Ｒ１は、炭素数１２以上の長鎖構造である。）
で示される化合物を用いることができる。このような化合物としては、例えば、ドデシルホスホン酸、テトラデシルホスホン酸、ヘキサデシルホスホン酸、オクタデシルホスホン酸、エイコシルホスホン酸、ドコシルホスホン酸、テトラコシルホスホン酸、ヘキサコシルホスホン酸、オクタコシルホスホン酸等が挙げられる。
【００２５】
脂肪族カルボン酸化合物としては、一般式（Ｖ）
Ｒ２−ＣＨ（ＯＨ）−ＣＯＯＨ
（式中、Ｒ２は、炭素数１２以上の長鎖構造である。）
で示される化合物を用いることができる。このような化合物としては、例えば、α−ヒドロキシドデカン酸、α−ヒドロキシテトラデカン酸、α−ヒドロキシヘキサデカン酸、α−ヒドロキシオクタデカン酸、α−ヒドロキシペンタデカン酸、α−ヒドロキシエイコサン酸、α−ヒドロキシドコサン酸、α−ヒドロキシテトラコサン酸、α−ヒドロキシヘキサコサン酸、α−ヒドロキシオクタコサン酸等が挙げられる。
【００２６】
脂肪族カルボン酸化合物としては、α位及びβ位の少なくとも一方にハロゲン基を有する炭素数１２以上の長鎖構造を有するカルボン酸化合物を用いることができる。このような化合物としては、例えば、２−ブロモヘキサデカン酸、２−ブロモヘプタデカン酸、２−ブロモオクタデカン酸、２−ブロモエイコサン酸、２−ブロモドコサン酸、２−ブロモテトラコサン酸、３−ブロモオクタデカン酸、３−ブロモエイコサン酸、２，３−ジブロモオクタデカン酸、２−フルオロドデカン酸、２−フルオロテトラデカン酸、２−フルオロヘキサデカン酸、２−フルオロオクタデカン酸、２−フルオロエイコサン酸、２−フルオロドコサン酸、２−ヨードヘキサデカン酸、２−ヨードオクタデカン酸、３−ヨードヘキサデカン酸、３−ヨードオクタデカン酸、パーフルオロオクタデカン酸等が挙げられる。
【００２７】
脂肪族カルボン酸化合物としては、α位、β位又はγ位にオキソ基を有する炭素数１２以上の長鎖構造を有するカルボン酸化合物を用いることができる。このような化合物としては、例えば、２−オキソドデカン酸、２−オキソテトラデカン酸、２−オキソヘキサデカン酸、２−オキソオクタデカン酸、２−オキソエイコサン酸、２−オキソテトラコサン酸、３−オキソドデカン酸、３−オキソテトラデカン酸、３−オキソヘキサデカン酸、３−オキソオクタデカン酸、３−オキソエイコサン酸、３−オキソテトラコサン酸、４−オキソヘキサデカン酸、４−オキソオクタデカン酸、４−オキソドコサン酸等が挙げられる。
【００２８】
脂肪族カルボン酸化合物としては、一般式（ＶＩ）
【００２９】
【化３】
0004542055.tif 000004
（式中、Ｒ３は、炭素数１２以上の長鎖構造であり、Ｘは、オキシ基又はチオ基であり、Ｘがオキシ基である場合、ｎは、１であり、Ｘがチオ基である場合、ｎは、１又は２である。）
で示される化合物を用いることができる。このような化合物としては、例えば、２−（ドデシルオキシ）コハク酸、２−（テトラデシルオキシ）コハク酸、２−（ヘキサデシルオキシ）コハク酸、２−（オクタデシルオキシ）コハク酸、２−（エイコシルオキシ）コハク酸、２−（ドコシルオキシ）コハク酸、２−（テトラコシルオキシ）コハク酸、２−（ドデシルチオ）コハク酸、２−（テトラデシルチオ）コハク酸、２−（ヘキサデシルオキシ）コハク酸、２−（オクタデシルチオ）コハク酸、２−（エイコシルチオ）コハク酸、２−（ドコシルチオ）コハク酸、２−（テトラコシルチオ）コハク酸、２−（ドデシルジチオ）コハク酸、２−（テトラデシルジチオ）コハク酸、２−（ヘキサデシルジチオ）コハク酸、２−（オクタデシルジチオ）コハク酸、２−（エイコシルジチオ）コハク酸、２−（ドコシルジチオ）コハク酸、２−（テトラコシルジチオ）コハク酸等が挙げられる。
【００３０】
脂肪族カルボン酸化合物としては、一般式（ＶＩＩ）
【００３１】
【化４】
0004542055.tif 000005
（式中、Ｒ４、Ｒ５及びＲ６は、それぞれ独立に、水素原子又は脂肪族基であり、Ｒ４、Ｒ５及びＲ６の少なくとも１つは、炭素数１２以上の長鎖構造である。）
で示される化合物を用いることができる。このような化合物としては、例えば、ドデシルコハク酸、トリデシルコハク酸、テトラデシルコハク酸、ペンタデシルコハク酸、オクタデシルコハク酸、エイコシルコハク酸、ドコシルコハク酸、２，３−ジヘキサデシルコハク酸、２，３−ジオクタデシルコハク酸、２−メチル−３−ドデシルコハク酸、２−メチル−３−テトラデシルコハク酸、２−メチル−３−ヘキサデシルコハク酸、２−メチル−３−ドデシルコハク酸、２−エチル−３−ドデシルコハク酸、２−プロピル−３−ドデシルコハク酸、２−オクチル−３−ヘキサデシルコハク酸、２−テトラデシル−３−オクタデシルコハク酸等が挙げられる。
【００３２】
脂肪族カルボン酸化合物としては、一般式（ＶＩＩＩ）
【００３３】
【化５】
0004542055.tif 000006
（式中、Ｒ７及びＲ８は、それぞれ独立に、水素原子又は脂肪族基であり、Ｒ７及びＲ８の少なくとも一方は、炭素数１２以上の長鎖構造である。）
で示される化合物を用いることができる。このような化合物としては、例えば、ドデシルマロン酸、テトラデシルマロン酸、ヘキサデシルマロン酸、オクタデシルマロン酸、エイコシルマロン酸、ドコシルマロン酸、テトラコシルマロン酸、ジドデシルマロン酸、ジテトラデシルマロン酸、ジヘキサデシルマロン酸、ジオクタデシルマロン酸、ジエイコシルマロン酸、ジドコシルマロン酸、メチルオクタデシルマロン酸、メチルエイコシルマロン酸、メチルドコシルマロン酸、メチルテトラコシルマロン酸、エチルオクタデシルマロン酸、エチルエイコシルマロン酸、エチルドコシルマロン酸、エチルテトラコシルマロン酸等が挙げられる。
【００３４】
脂肪族カルボン酸化合物としては、一般式（ＩＸ）
【００３５】
【化６】
0004542055.tif 000007
（式中、Ｒ９は、炭素数１２以上の長鎖構造であり、ｎは、０又は１であり、ｎが０の場合、ｍは２又は３であり、ｎが１の場合、ｍは、１又は２である。）
で示される化合物を用いることができる。このような化合物としては、例えば、２−ドデシルグルタル酸、２−ヘキサデシルグルタル酸、２−オクタデシルグルタル酸、２−エイコシルグルタル酸、２−ドコシルグルタル酸、２−ドデシルアジピン酸、２−ペンタデシルアジピン酸、２−オクタデシルアジピン酸、２−エイコシルアジピン酸、２−ドコシルアジピン酸等が挙げられる。
【００３６】
フェノール化合物としては、一般式（Ｘ）
【００３７】
【化７】
0004542055.tif 000008
（式中、Ｒ１０は、炭素数１２以上の長鎖構造であり、Ｙは、チオ基、オキシ基、−ＣＯＮＨ−又は−ＣＯＯ−であり、ｎは、１〜３の整数である。）
で示される化合物を用いることができる。このような化合物としては、例えば、ｐ−（ドデシルチオ）フェノール、ｐ−（テトラデシルチオ）フェノール、ｐ−（ヘキサデシルチオ）フェノール、ｐ−（オクタデシルチオ）フェノール、ｐ−（エイコシルチオ）フェノール、ｐ−（ドコシルチオ）フェノール、ｐ−（テトラコシルチオ）フェノール、ｐ−（ドデシルオキシ）フェノール、ｐ−（テトラデシルオキシ）フェノール、ｐ−（ヘキサデシルオキシ）フェノール、ｐ−（オクタデシルオキシ）フェノール、ｐ−（エイコシルオキシ）フェノール、ｐ−（ドコシルオキシ）フェノール、ｐ−（テトラコシルオキシ）フェノール、ｐ−ドデシルカルバモイルフェノール、ｐ−テトラデシルカルバモイルフェノール、ｐ−ヘキサデシルカルバモイルフェノール、ｐ−オクタデシルカルバモイルフェノール、ｐ−エイコシルカルバモイルフェノール、ｐ−ドコシルカルバモイルフェノール、ｐ−テトラコシルカルバモイルフェノール、没食子酸ヘキサデシル、没食子酸オクタデシル、没食子酸エイコシル、没食子酸ドコシル、没食子酸テトラコシル等が挙げられる。
【００３８】
本発明において、感光層は、必要に応じて、バインダー材料を含有してもよい。バインダー材料としては、フォトクロミック化合物のフォトクロミズム機能に悪影響を与えることがなく、また、フォトクロミック化合物及び電子受容性化合物との相溶性が良く、成膜することが可能であり、硬化後の透明性に優れる樹脂材料を用いることが好ましい。このような樹脂材料としては、例えば、ポリスチレン、ポリエステル、ポリカーボネート、ポリメタクリル酸メチル、塩化ビニル−塩化ビニリデン共重合体、ポリ塩化ビニル、ポリ塩化ビニリデン、ポリ酢酸ビニル等が挙げられる。また、この他に、フェノキシ樹脂、芳香族ポリエステル、フェノール樹脂、エポキシ樹脂等を用いることもできる。
【００３９】
本発明において、フォトクロミック化合物、電子受容性化合物及びバインダー材料の混合比は、用いる各材料の組み合わせにより適切な混合比が異なる場合があり、一概には言えないが、フォトクロミック化合物５〜３０重量％、電子受容性化合物２０〜８０重量％及びバインダー材料２０〜５０重量％であることが好ましい。また、感光層が赤外光を吸収する色素を含有する場合は、フォトクロミック化合物、電子受容性化合物、色素及びバインダー材料の混合比は、フォトクロミック化合物５〜３０重量％、電子受容性化合物２０〜８０重量％、色素５〜３０重量％、バインダー材料２０〜５０重量％であることが好ましい。
【００４０】
支持基体の材料としては、ポリエチレンテレフタレート、ポリエーテルスルホン、ポリカーボネート等の透明材料、これらを白又は他の色に着色した材料、紙等の不透明材料等が挙げられる。
【００４１】
本発明の画像表示方法は、本発明の画像表示媒体の感光層に紫外光を照射することにより、フォトクロミック化合物を発色させる工程、感光層を電子受容性化合物の溶融温度以上の温度に加熱する工程、発色状態におけるフォトクロミック化合物の極大吸収波長を含有する波長領域の可視光を感光層に照射することにより、フォトクロミック化合物を選択的に消色する工程及び感光層を電子受容性化合物の溶融温度未満の温度に加熱する工程を有する。これにより、消色感度の制御、即ち、フォトクロミック化合物を選択的に消色する場合のみ、一時的にフォトクロミック化合物の消色感度を増大させ、フォトクロミック化合物を選択的に消色した後は、消色感度を減少させることが可能となる。これは、以下のように説明される。なお、フォトクロミック化合物の消色感度は、消色反応の量子収率（φＣＥ）に直接的に依存するものであり、消色感度の変化を扱うことは、ほぼφＣＥの変化を扱うことにほかならない。以下では、φＣＥの変化が消色感度の変化であるものとして記述する。
【００４２】
一般に、フルギド系化合物の消色感度は、芳香環の化学構造に基づく電子的性状（電子供与性及び電子受容性）により大きく異なる。具体的には、芳香環の電子供与性が大きくなると、消色感度が小さくなり、電子供与性が小さくなると、消色感度が大きくなる。そして、特定の構造のフルギド系化合物についても、その分子を取り囲む媒体の電子的性状によって消色感度は、変化する。つまり、媒体との相互作用により、芳香環の電子的性状が変化するということであり、媒体中の電子受容性部位とフルギド系化合物の芳香環との相互作用の程度が大きくなれば、芳香環の電子供与性が小さくなり、消色感度が大きくなる。逆に、相互作用の程度が小さくなれば、芳香環の電子供与性が大きくなり、消色感度が小さくなる。したがって、本発明の画像形成方法のように、相互作用の程度を制御すると、消色感度を制御することが可能となる。
【００４３】
本発明においては、電子受容性化合物の酸性基とフルギド系化合物の複素芳香環の相互作用の程度を制御する際に、フルギド系化合物が一般式（Ｉ）で示す官能基が直接結合した複素芳香環を有することにより、電子的性状を大きく変化させることが可能となり、その結果、有効な消色感度の制御が可能となる。
【００４４】
本発明においては、紫外光を照射することにより、感光層中のフルギド系化合物を発色させる。その後、感光層を電子受容性化合物の溶融温度以上の温度（Ｔ１）に一時的に加熱することにより、電子受容性化合物がある程度規則的に集合した状態が形成され、電子受容性化合物の酸性基がフルギド系化合物の複素芳香環と密に相互作用した状態で安定化する（以下、この状態を、状態Ａという）。これは、消色感度が大きい状態であり、この状態で、可視光を照射することにより、フルギド系化合物を消色させると、少ないエネルギーで、即ち、短時間で消色が行われ、画像が形成される。さらに、この後、感光層を電子受容性化合物の溶融温度未満の温度（Ｔ２）に一時的に加熱する又は電子受容性化合物の溶融温度以上の温度に加熱して徐冷することにより、電子受容性化合物の酸性基同士が密に集合し、フルギド系化合物の複素芳香環の相互作用が小さい状態で安定化する（以下、この状態を、状態Ｂという）。これは、消色感度が小さい状態であり、照明光等による消色が起こりにくく、画像の発色保持性が高い状態である。
【００４５】
感光層をＴ１に一時的に加熱する際に、フルギド系化合物の溶融温度が電子受容性化合物の溶融温度よりも高い場合は、Ｔ１は、フルギド系化合物の溶融温度以上の温度であることが好ましい。なお、感光層をＴ１に一時的に加熱した後は、急冷することが好ましい。このとき、徐冷すると、状態Ｂに変化する可能性が高くなる。これは、状態Ａを得るための加熱温度領域よりも、状態Ｂを得るための加熱温度領域が低温であるためである。したがって、状態Ａにある感光層を特定の温度領域に加熱することにより、状態Ｂにすることができる。感光層をＴ１に一時的に加熱する工程及びＴ２に一時的に加熱する工程における加熱温度は、フルギド系化合物、電子受容性化合物及びバインダーの種類や組み合わせに応じて、適宜設定される。
【００４６】
本発明において、紫外光を照射する際には、水銀ランプ、キセノンランプ等に光学フィルターを組み合わせて所定の波長領域の紫外光を照射してもよいし、ＬＥＤ、ＬＤ等の特定の波長領域の光を発光する発光素子を用いてもよい。
【００４７】
また、可視光を照射する際には、白色光の光源に光学フィルターを組み合わせた構成のランプ類を用いてもよいし、ＬＥＤ、ＬＤ等の特定の波長領域の光を発光する発光素子を用いてもよい。なお、所定の領域に可視光を照射する方法としては、例えば、微小な領域毎に照射のオン／オフが制御できる発光面を連続して並べて形成した光源アレイと、画像表示媒体を相対的に移動させながら、光源アレイの各発光面の照射のオン／オフを制御する方法が挙げられる。
【００４８】
本発明において、感光層を加熱する加熱手段としては、ヒートローラー、サーマルヘッド、ハロゲンヒーター、セラミックヒーター、石英管ヒーター等のヒーター類を用いることができる。このとき、感光層の加熱温度は、ヒーター類の温度並びに画像表示媒体との近接距離及び時間又は当接圧及び時間等の加熱条件を調整することにより、制御することができる。
【００４９】
本発明において、感光層は、赤外光を吸収する色素をさらに含有することができる。また、支持基体上に、赤外光を吸収する色素を含有する発熱層をさらに有することができる。これにより、赤外光が照射された色素が発熱するため、感光層を加熱することができる。このとき、感光層の加熱温度は、赤外光の照射強度や照射時間を調整することにより、制御することができる。なお、発熱層２は、図１に示すように、感光層３と支持基体１の間に形成してもよいし、図２に示すように、感光層３の上に形成してもよい。
【００５０】
赤外光を吸収する色素としては、７００ｎｍ以上の波長領域に吸収を持つナフタロシアニン系色素、シアニン系色素、金属錯体系色素等を用いることができる。
【００５１】
赤外光を照射する光源としては、赤外ランプと、不要な波長領域の光をカットするための光学フィルターを組み合わせた構成の光源を用いてもよいし、ＬＥＤ、ＬＤ等の特定の波長領域の光を発光する発光素子を用いてもよい。画像表示媒体の全面に照射する場合は、照射サイズが大きい光源を用いてもよいし、光源素子を並べてアレイ状に構成してもよいし、適当な光学系を用いて所定の照射サイズに調整してもよい。また、画像表示媒体の微小な特定箇所を照射する場合は、同様に適当な光学系を用いて所定の照射サイズに調整すればよい。
【００５２】
本発明において、発熱層は、必要に応じて、感光層と同様のバインダー材料をさらに含有することが好ましい。赤外吸収色素及びバインダー材料の混合比についても、用いる各材料の組み合わせにより適切な混合比が異なる場合があり、一概には言えないが、色素２０〜８０重量％及びバインダー材料２０〜８０重量％であることが好ましい。
【００５３】
感光層及び発熱層を形成する方法としては、印刷法、スピンコート法、ブレード法等の塗布法の他に、蒸着法を用いることができる。感光層及び発熱層の厚さは、それぞれ０．５〜１０μｍであることが好ましい。
【００５４】
本発明において、感光層は、一般式（Ｉ）で示される官能基で置換された複素芳香環を有するフルギド系化合物として、発色状態における極大吸収波長が異なる２種類以上のフルギド系化合物を含有することが好ましい。これにより、フルギド系化合物の消色感度を制御して多色画像を表示する、即ち、フルギド系化合物を消色するときに一時的にフルギド系化合物の消色感度を増大させ、フルギド系化合物を消色した後は、消色感度を減少させることが可能となる。なお、発色状態における極大吸収波長が異なる２種類以上のフルギド系化合物は、多色画像の表示に用いられる色に対応して設定することができる。
【００５５】
本発明において、感光層は、発色状態における極大吸収波長が異なる２種類以上のフルギド系化合物の一種及び電子受容性化合物を含有する層が２層以上積層されている構造であることが好ましい。
【００５６】
２種類以上のフルギド系化合物と電子受容性化合物が、感光層中で、ほぼ均一な状態で存在する場合、電子受容性化合物の酸性基とフルギド系化合物の複素芳香環の相互作用に基づく消色感度の変化挙動は、各フルギド系化合物の複素芳香環の電子的性状により異なることがある。つまり、各フルギド系化合物の芳香環の電子供与性が異なれば、フルギド系化合物毎に消色感度の変化が異なる場合がある。このため、複素芳香環の電子的性状が異なる複数のフルギド系化合物を用いて感光層を形成する際に、各フルギド系化合物の消色感度の変化を同等に調整したい場合又は各フルギド系化合物の消色感度の変化を任意に設定したい場合には、フルギド系化合物毎に適切な相互作用の程度が得られるように電子受容性化合物を選択し、必要に応じて、バインダー材料を用いて、層を形成し、積層することが好ましい。相互作用の程度を考慮してフルギド系化合物と電子受容性化合物を選択する際には、フルギド系化合物の芳香環の電子供与性と電子受容性化合物の酸性基の電子受容性を用いることができる。両者が大きい程、消色感度の変化が大きくなり、両者が小さい程、消色感度の変化が小さくなる。
【００５７】
本発明において、発色状態における極大吸収波長が異なる２種類以上のフルギド系化合物は、発色状態における極大吸収波長が４００ｎｍ以上５００ｎｍ未満であるフルギド系化合物Ａ、発色状態における極大吸収波長が５００ｎｍ以上６００ｎｍ未満であるフルギド系化合物Ｂ及び発色状態における極大吸収波長が６００ｎｍ以上７００ｎｍ未満であるフルギド系化合物Ｃであることが好ましい。フルギド系化合物Ａ、Ｂ及びＣの発色状態において認識される色は、それぞれ、ほぼイエロー、マゼンタ及びシアンの３原色に相当し、例えば、可視光を照射する際に、各フォトクロミック化合物の消色の程度を調整することにより、各フルギド系化合物により得られる色の濃度を制御することが可能となり、色再現範囲が広い多色画像を表示することが可能となる。また、フルギド系化合物Ａ、Ｂ及びＣを発色させた後、画像表示媒体の同一の領域に複数の波長領域の可視光を照射する場合には、同時に照射してもよいし、順次別々に照射してもよい。なお、順次別々に照射する場合、照射する波長の順序は、特に限定されない。
【００５８】
フルギド系化合物Ａとしては、例えば、２−［１−（５−メチル−２−ジメチルアミノ−４−オキサゾリル）−２−トリフルオロメチルエチリデン］−３−イソプロピリデンコハク酸無水物、２−［１−（５−メチル−３−ジメチルアミノ−４−イソオキサゾリル）−２−トリフルオロメチルエチリデン］−３−イソプロピリデンコハク酸無水物、２−［１−（５−メチル−２−ジメチルアミノ−４−チアゾリル）−２−トリフルオロメチルエチリデン］−３−イソプロピリデンコハク酸無水物、２−［１−（５−メチル−２−ジメチルアミノ−４−オキサゾリル）−２−トリフルオロメチルエチリデン］−３−イソプロピリデンコハク酸Ｎ−ｐ−ジメチルアミノフェニルイミド、２−［１−（５−メチル−３−ジメチルアミノ−４−イソオキサゾリル）−２−トリフルオロメチルエチリデン］−３−イソプロピリデンコハク酸Ｎ−ｐ−ジメチルアミノフェニルイミド、２−［１−（５−メチル−２−ジメチルアミノ−４−チアゾリル）−２−トリフルオロメチルエチリデン］−３−イソプロピリデンコハク酸Ｎ−ｐ−ジメチルアミノフェニルイミド等が挙げられる。
【００５９】
フルギド系化合物Ｂとしては、例えば、２−［１−（５−メチル−２−ジメチルアミノ−４−オキサゾリル）エチリデン］−３−イソプロピリデンコハク酸無水物、２−［１−（５−メチル−２−ジメチルアミノ−４−チアゾリル）エチリデン］−３−イソプロピリデンコハク酸無水物、２−［１−（５−メチル−（４−ジメチルアミノ）ブダジエン−１−イル）−４−オキサゾリル）エチリデン］−３−イソプロピリデンコハク酸無水物、２−［１−（５−メチル−２−ジメチルアミノ−４−オキサゾリル）エチリデン］−３−イソプロピリデンコハク酸Ｎ−ｐ−ジメチルアミノフェニルイミド、２−［１−（５−メチル−２−ジメチルアミノ−４−チアゾリル）エチリデン］−３−イソプロピリデンコハク酸Ｎ−ｐ−ジメチルアミノフェニルイミド、２−［１−（５−メチル−（４−ジメチルアミノ）ブダジエン−１−イル）−４−オキサゾリル］エチリデン］−３−イソプロピリデンコハク酸Ｎ−ｐ−ジメチルアミノフェニルイミド等が挙げられる。
【００６０】
フルギド系化合物Ｃとしては、例えば、２−［１−（２，５−ジメチル−１−ジメチルアミノ−３−ピロリル）エチリデン］−３−イソプロピリデンコハク酸無水物、２−［１−（５−メチル−２−ジメチルアミノ−１−フェニル−３−ピロリル）エチリデン］−３−イソプロピリデンコハク酸無水物、２−［１−（１，２−ジメチル−５−ジメチルアミノ−３−インドリル）エチリデン］−３−イソプロピリデンコハク酸無水物、２−［２，６−ジメチル−３，５−ビス（ジメチルアミノ）ベンジリデン］−３−イソプロピリデンコハク酸無水物、２−［１−（２，５−ジメチル−１−ジメチルアミノ−３−ピロリル）エチリデン］−３−イソプロピリデンコハク酸Ｎ−ｐ−ジメチルアミノフェニルイミド、２−［１−（５−メチル−２−ジメチルアミノ−１−フェニル−３−ピロリル）エチリデン］−３−イソプロピリデンコハク酸Ｎ−ｐ−ジメチルアミノフェニルイミド、２−［１−（１，２−ジメチル−５−ジメチルアミノ−３−インドリル）エチリデン］−３−イソプロピリデンコハク酸Ｎ−ｐ−ジメチルアミノフェニルイミド、２−［２，６−ジメチル−３，５−ビス（ジメチルアミノ）ベンジリデン］−３−イソプロピリデンコハク酸Ｎ−ｐ−ジメチルアミノフェニルイミド等が挙げられる。
【００６１】
図３に、本発明の画像表示方法の一例を示す。図３で用いられる画像表示媒体は、支持基体１上に、フォトクロミック化合物として、フルギド系化合物Ａのみを含有する層３Ａ、フォトクロミック化合物として、フルギド系化合物Ｂのみを含有する層３Ｂ及びフォトクロミック化合物として、フルギド系化合物Ｃのみを含有する層３Ｃが積層されている感光層を有する。なお、図３は、紫外光を照射することにより発色させた層３Ａ、３Ｂ及び３Ｃに、フルギド系化合物Ａ、Ｂ及びＣの吸収帯に対応した波長域（極大吸収波長Ａ、Ｂ及びＣ付近の波長域）の可視光をそれぞれ所定の領域に照射することにより、フルギド系化合物Ａ、Ｂ及びＣを選択的に消色する工程を示す。なお、フォトクロミック化合物として、１種類のフルギド系化合物を含有する感光層を有する画像表示媒体を用いる場合は、発色の色相が１つで、その濃度が異なる、いわゆるモノクロ画像が形成されることになるが、フルギド系化合物の発色の程度を制御して画像を表示する方法は、図３と同様である。
【００６２】
本発明において、発色状態における極大吸収波長が異なる２種類以上のフルギド系化合物の一種及び電子受容性化合物を含有する層が２層以上積層されている構造である感光層の積層されている層の間に中間層をさらに有することが好ましい。これにより、各層を積層する過程で、各層の構成要素の混合を抑制することができる。その結果、各層について設定した消色感度の変化を適切に維持した状態で感光層を形成することが可能となる。
【００６３】
中間層は、透明又は着色の程度が小さいことが好ましく、塗布法で感光層を形成する場合は、使用する有機溶媒に対して、耐性を有することが好ましい。中間層の材料としては、シリコーン樹脂、ポリビニルアルコール等を用いることができ、形成方法は、感光層と同様の方法を用いることができる。
【００６４】
図４に、本発明の画像表示媒体の他の例を示す。本画像表示媒体は、感光層として、フォトクロミック化合物として、フルギド系化合物Ａのみを含有する層３Ａ、フォトクロミック化合物として、フルギド系化合物Ｂのみを含有する層３Ｂ及びフォトクロミック化合物として、フルギド系化合物Ｃのみを含有する層３Ｃが積層されており、各層の間に中間層４をさらに有する。
【００６５】
本発明の画像表示媒体は表面に保護層をさらに有することが好ましい。これにより、水分、特定のガス等による、フォトクロミック化合物及び電子受容性化合物の機能の発現に関わる反応に対する悪影響を低減することが可能となる。また、感光層の機械的損傷を抑制し、耐久性を向上させることができる。保護層の材料としては、透明性が高く、硬度が高いことから、シリコーン樹脂、アクリル樹脂、ポリビニルアルコール等を用いることができる。
【００６６】
図５及び図６に、本発明の画像表示媒体の他の例を示す。図５は、図１の画像形成媒体の表面に保護層５を設けた例であり、図６は、図２の画像形成媒体の表面に保護層５を設けた例である。
【実施例】
【００６７】
以下、本発明を実施例に基づいて、具体的に説明する。なお、実施例中、部は、重量部を意味する。また、全ての実施例において、キャスト成膜した感光層の膜厚は、２μｍであった。
（参考例１）
フォトクロミック化合物として、２−［１−（５−メチル−２−ジメチルアミノ−４−チアゾリル）エチリデン］−３−イソプロピリデンコハク酸無水物（以下、ＰＣ２という）１部、電子受容性化合物として、融点が約１００℃のドコシルホスホン酸９部及びバインダー材料として、ポリスチレン９部に、溶媒として、トルエン添加することにより、感光層塗布液を調製した。次に、感光層塗布液を用いて、石英基板上に、キャスト成膜した。
【００６８】
セラミックヒーターを用いて、キャスト膜を一時的に８０℃に加熱し、吸収スペクトルを測定したところ、３５１ｎｍに極大吸収波長を有し、３００ｎｍ以上４００ｎｍ未満に吸収帯が認められ、無色であった。次に、キャスト膜に高圧水銀ランプから取り出した波長が３６６ｎｍの紫外光を照射したところ、マゼンタに発色し、吸収スペクトルの極大吸収波長は、５２７ｎｍであった。さらに、セラミックヒーターを用いて、キャスト膜を一時的に１３０℃に加熱したところ、色相が黄色を帯びて変化し、吸収スペクトルの極大吸収波長は４８０ｎｍであった。
【００６９】
次に、キャスト膜に赤外光を照射して、一時的に８０℃に加熱処理したところ、色相がマゼンタに戻り、吸収スペクトルの極大吸収波長は、５２７ｎｍであった。
【００７０】
膜厚が１８８μｍ、白色のポリエチレンテレフタレートからなる支持基体上に、上記と同様に、感光層をキャスト成膜し、さらに、膜厚２μｍのポリビニルアルコールからなる保護層を形成することにより、画像表示媒体を作製した。画像表示媒体は、感光層が無色であり、支持基体が白色であるため、観察者には白色と認識された。
【００７１】
セラミックヒーターを用いて、画像表示媒体の感光層を一時的に８０℃に加熱し、波長が３６６ｎｍの紫外光を照射して発色反応を飽和させた後、中心波長が５２０ｎｍ、半値幅が１０ｎｍの可視光を照度１ｍＷ／ｃｍ２で照射して、消色反応を飽和させる過程における、照射時間（照射エネルギー）による反射スペクトルの変化を評価し（図７参照）、ボトム波長における反射率の全変化量の９０％の変化をさせるのに必要な照射エネルギーを求めたところ、約６５２０ｍＪ／ｃｍ２であった（図８参照）。このようにして求めたエネルギーを消色エネルギーと定義し、消色感度の指標とした。
【００７２】
次に、画像表示媒体の感光層に、波長が３６６ｎｍの紫外光を照射して発色反応を飽和させた後、赤外光を照射して、画像表示媒体の感光層を一時的に１３０℃に加熱した後、中心波長が４８０ｎｍ、半値幅が１０ｎｍの可視光を照度１ｍＷ／ｃｍ２で照射して、同様に消色エネルギーを求めたところ、１４ｍＪ／ｃｍ２であった。
【００７３】
さらに、画像表示媒体の感光層に、波長が３６６ｎｍの紫外光を照射して発色反応を飽和させた後、赤外光を照射して、画像表示媒体の感光層を一時的に８０℃に加熱した後、中心波長が５２０ｎｍ、半値幅が１０ｎｍの可視光を照度１ｍＷ／ｃｍ２で照射して、同様に消色エネルギーを求めたところ、約６５２０ｍＪ／ｃｍ２であった。
（参考例２）
１部のＰＣ２、赤外光を吸収する色素として、Ｎｉ金属錯体ＰＡ−１００６（三井化学社製）（以下、Ｄ１という）１部、ドコシルホスホン酸９部及びポリスチレン９部に、トルエンを添加することにより、感光層塗布液を調製した。次に、感光層塗布液を用いて、石英基板上に、キャスト成膜した。
【００７４】
キャスト膜に赤外光を照射して、一時的に８０℃に加熱し、吸収スペクトルを測定したところ、３５１ｎｍに極大吸収波長を有し、３００ｎｍ以上４００ｎｍ未満に吸収帯が認められ、無色であった。次に、キャスト膜に高圧水銀ランプから取り出した波長が３６６ｎｍの紫外光を照射したところ、マゼンタに発色し、吸収スペクトルの極大吸収波長は、５２７ｎｍであった。さらに、キャスト膜に赤外光を照射して、一時的に１３０℃に加熱したところ、色相が赤味を帯びて変化し、吸収スペクトルの極大吸収波長は、４８０ｎｍであった。
【００７５】
次に、キャスト膜に赤外光を照射して、一時的に８０℃に加熱したところ、色相がマゼンタに戻り、吸収スペクトルの極大吸収波長は、５２７ｎｍであった。
【００７６】
膜厚が１８８μｍ、白色のポリエチレンテレフタレートからなる支持基体上に、上記と同様に、感光層をキャスト成膜し、さらに、膜厚２μｍのポリビニルアルコール膜からなる保護層を形成することにより、画像表示媒体を作製した。画像表示媒体は、感光層が無色であり、支持基体が白色であるため、観察者には白色と認識された。
【００７７】
画像表示媒体の感光層に赤外光を照射して、一時的に８０℃に加熱し、波長が３６６ｎｍの紫外光を照射して発色反応を飽和させた後、中心波長が５２０ｎｍ、半値幅が１０ｎｍの可視光を照度１ｍＷ／ｃｍ２で照射して、参考例１と同様に、消色エネルギーを求めたところ、約６５００ｍＪ／ｃｍ２であった。
【００７８】
次に、画像表示媒体の感光層に、波長が３６６ｎｍの紫外光を照射して発色反応を飽和させた後、赤外光を照射して、一時的に１３０℃に加熱した後、中心波長が４８０ｎｍ、半値幅が１０ｎｍの可視光を照度１ｍＷ／ｃｍ２で照射して、同様に消色エネルギーを求めたところ、１４ｍＪ／ｃｍ２であった。
【００７９】
さらに、画像表示媒体の感光層に、波長が３６６ｎｍの紫外光を照射して発色反応を飽和させた後、赤外光を照射して、一時的に８０℃に加熱した後、中心波長が５２０ｎｍ、半値幅が１０ｎｍの可視光を照度１ｍＷ／ｃｍ２で照射して、同様に消色エネルギーを求めたところ、約６５００ｍＪ／ｃｍ２であった。
（実施例３）
フォトクロミック化合物として、２−［１−（５−メチル−２−ジメチルアミノ−４−オキサゾリル）−２−トリフルオロメチルエチリデン］−３−イソプロピリデンコハク酸無水物（以下、ＰＣ１という）１部、１部のＤ１、ドコシルホスホン酸９部及びポリスチレン９部に、トルエンを添加することにより、塗布液を調製した。次に、塗布液を用いて、石英基板上に、キャスト成膜した。２−［１−（２、５−ジメチル−１−ジメチルアミノ−３−ピロリル）エチリデン］−３−イソプロピリデンコハク酸無水物（以下、ＰＣ３という）についても、ＰＣ１と同様に、石英基板上にキャスト成膜した。
【００８０】
キャスト膜に赤外光を照射して、一時的に８０℃に加熱して吸収スペクトルを測定したところ、ＰＣ１及びＰＣ３を用いて作製したキャスト膜は、それぞれ３４０ｎｍ及び３５７ｎｍに極大吸収波長を有し、３００ｎｍ以上４００ｎｍ未満の範囲に吸収帯が認められ、いずれも無色であった。次に、キャスト膜に高圧水銀ランプから取り出した波長が３６６ｎｍの紫外光を照射したところ、ＰＣ１及びＰＣ３を用いて作成したキャスト膜は、それぞれイエロー及びシアンに発色し、吸収スペクトルの極大吸収波長は、それぞれ４６０ｎｍ及び６６０ｎｍであった。さらに、キャスト膜に赤外光を照射して、一時的に１３０℃に加熱したところ、全て色相が変化し、ＰＣ１及びＰＣ３を用いて作成したキャスト膜の吸収スペクトルの極大吸収波長は、それぞれ４１５ｎｍ及び６０５ｎｍであった。
【００８１】
次に、キャスト膜に、赤外光を照射して、一時的に８０℃に加熱処理したところ、色相が元に戻り、ＰＣ１及びＰＣ３を用いて作成したキャスト膜の吸収スペクトルの極大吸収波長は、それぞれ４６０ｎｍ及び６６０ｎｍであった。
【００８２】
１部のＰＣ１、１部のＰＣ２、１部のＰＣ３、１部のＤ１、ドコシルホスホン酸９部及びポリスチレン９部に、トルエンを添加することにより、感光層塗布液を調製した。次に、感光層塗布液を用いて、膜厚が１８８μｍ、白色のポリエチレンテレフタレートからなる支持基体上に、感光層をキャスト成膜し、さらに、膜厚２μｍのポリビニルアルコールからなる保護層を形成することにより、画像表示媒体を作製した。画像表示媒体は、感光層が無色であり、支持基体が白色であるため、観察者には白と認識された。
【００８３】
画像表示媒体の感光層に赤外光を照射して、一時的に８０℃に加熱し、波長が３６６ｎｍの紫外光を照射すると、ＰＣ１、ＰＣ２及びＰＣ３が発色し、黒色を呈した。次に、画像表示媒体の感光層に白色光を照射したところ、再び感光層が無色透明になったため、画像表示媒体は、白色と認識された。
【００８４】
画像表示媒体の感光層に、波長が３６６ｎｍの紫外光を照射して発色させた後、その一部に中心波長が４６０ｎｍ、半値幅が１０ｎｍの可視光を照射したところ、ＰＣ１が選択的に消色され、照射部が青色を呈した。また、別の一部に、中心波長が５２０ｎｍ、半値幅が１０ｎｍの可視光を照射したところ、ＰＣ２が選択的に消色され、照射部が緑色を呈した。さらに、別の一部に、中心波長が６６０ｎｍ、半値幅が１０ｎｍの可視光を照射したところ、ＰＣ３が選択的に消色され、照射部が赤色を呈した。
【００８５】
画像表示媒体の感光層の可視光未照射部に、上記の３つの波長分布の可視光を用いて、参考例１と同様に、ＰＣ１、ＰＣ２及びＰＣ３の消色エネルギーを求めたところ、それぞれ６３５０ｍＪ／ｃｍ２、６４９０ｍＪ／ｃｍ２及び６６１０ｍＪ／ｃｍ２であった。
【００８６】
次に、画像表示媒体の感光層に、波長が３６６ｎｍの紫外光を照射して発色反応を飽和させた後、赤外光を照射して、一時的に１３０℃に加熱した後、中心波長が４２０ｎｍ、４８０ｎｍ及び６００ｎｍ、半値幅がそれぞれ１０ｎｍの可視光を用いて、同様にＰＣ１、ＰＣ２及びＰＣ３の消色エネルギーを求めたところ、それぞれ１５ｍＪ／ｃｍ２、１４ｍＪ／ｃｍ２及び１８ｍＪ／ｃｍ２であった。
【００８７】
さらに、画像表示媒体の感光層に、波長が３６６ｎｍの紫外光を照射して発色反応を飽和させた後、赤外光を照射して、一時的に８０℃に加熱した後、同様に消色エネルギーを求めたところ、それぞれ６３５０ｍＪ／ｃｍ２、６４９０ｍＪ／ｃｍ２及び６６１０ｍＪ／ｃｍ２であった。
【００８８】
これにより、３種のフォトクロミック化合物を含有する感光層を有する画像表示媒体においても、赤外光を照射することにより、各フォトクロミック化合物の消色エネルギーを可逆的に大きく変化させることができることが確認された。
（実施例４）
膜厚が１８８μｍ、白色のポリエチレンテレフタレートからなる支持基体上に、１部のＰＣ１、１部のＤ１、ｐ−（オクタデシルチオ）フェノール９部及びポリスチレン９部に、トルエンを添加することにより調製した塗布液を用いて、キャスト成膜した。次に、この上に、ポリビニルアルコールからなる中間層を介して、１部のＰＣ２、１部のＤ１、２−オクタデシルグルタル酸９部及びポリスチレン９部に、トルエンを添加することにより調製した塗布液を用いて、キャスト成膜した。さらに、この上に、ポリビニルアルコールからなる中間層を介して、その上に、１部のＰＣ３、１部のＤ１、ドコシルホスホン酸１部及びポリスチレン９部に、トルエンを添加することにより調製した塗布液を用いて、キャスト成膜し、さらに、膜厚２μｍのポリビニルアルコールからなる保護層を形成することにより、画像表示媒体を作製した。画像表示媒体は、積層構造の感光層が無色であり、支持基体が白色であるため、観察者には白と認識された。
【００８９】
画像表示媒体の感光層に赤外光を照射して、一時的に８０℃に加熱し、波長が３６６ｎｍの紫外光を照射すると、ＰＣ１、ＰＣ２及びＰＣ３が発色し、黒色を呈した。次に、画像表示媒体の感光層に白色光を照射したところ、再び感光層は無色透明になったため、画像表示媒体は白色と認識された。
【００９０】
画像表示媒体の感光層に、波長が３６６ｎｍの紫外光を照射して発色させた後、その一部に、中心波長が４６０ｎｍ、半値幅が１０ｎｍの可視光を照射したところ、ＰＣ１が選択的に消色され、照射部が青色を呈した。また、別の一部に、中心波長が５２０ｎｍ、半値幅が１０ｎｍの可視光を照射したところ、ＰＣ２が選択的に消色され、照射部が緑色を呈した。さらに、別の一部に、中心波長が６６０ｎｍ、半値幅が１０ｎｍの可視光を照射したところ、ＰＣ３が選択的に消色され、照射部が赤色を呈した。
【００９１】
画像表示媒体の感光層の可視光未照射部において、上記の３つの波長分布の可視光を用いて、参考例１と同様に、ＰＣ１、ＰＣ２及びＰＣ３の消色エネルギーを求めたところ、それぞれ６４１０ｍＪ／ｃｍ２、６５３０ｍＪ／ｃｍ２及び６６８０ｍＪ／ｃｍ２であった。
【００９２】
次に、画像表示媒体の感光層に、波長が３６６ｎｍの紫外光を照射して発色反応を飽和させた後、赤外光を照射して、一時的に１３０℃に加熱処理した後、中心波長が４２０ｎｍ、４８０ｎｍ及び６２０ｎｍ、半値幅がそれぞれ１０ｎｍの可視光を用いて、同様にＰＣ１、ＰＣ２及びＰＣ３の消色エネルギーを求めたところ、それぞれ１７ｍＪ／ｃｍ２、１６ｍＪ／ｃｍ２及び１５ｍＪ／ｃｍ２であった。
【００９３】
さらに、画像表示媒体の感光層に、波長が３６６ｎｍの紫外光を照射して発色反応を飽和させた後、赤外光を照射して、一時的に８０℃に加熱した後、同様に消色エネルギーを求めたところ、それぞれ６４１０ｍＪ／ｃｍ２、６５３０ｍＪ／ｃｍ２及び６６８０ｍＪ／ｃｍ２であった。
【００９４】
これにより、３種のフォトクロミック化合物に対して、それぞれ異なる電子受容性化合物を用いて、感光層を形成することにより、それぞれの消色感度をほぼ同等にすることが可能となることが確認された。
（実施例５）
膜厚が１８８μｍ、白色のポリエチレンテレフタレートからなる支持基体上に、１部のＰＣ１、１部のＰＣ２、１部のＰＣ３、ドコシルホスホン酸９部及びポリスチレン９部に、トルエンを添加することにより調製した塗布液を用いて、膜厚２μｍの感光層をキャスト成膜した。この上に、Ｄ１及びポリカーボネートを同重量部含有する膜厚２μｍの発熱層を形成し、さらに、膜厚２μｍのポリビニルアルコールからなる保護層を形成することにより、画像表示媒体を作製した。画像表示媒体は、感光層が無色であり、支持基体が白色であるため、観察者には白と認識された。
【００９５】
実施例３と同様に、画像表示媒体の感光層に、赤外光、可視光及び紫外光を照射したところ、実施例３と同様の結果が得られ、赤外光を照射することにより、各フォトクロミック化合物の消色エネルギーを可逆的に大きく変化させることができることが確認された。
【図面の簡単な説明】
【００９６】
【図１】本発明の画像表示媒体の一例を示す図である。
【図２】本発明の画像表示媒体の他の例を示す図である。
【図３】本発明の画像表示方法の一例を説明する図である。
【図４】本発明の画像表示媒体の他の例を示す図である。
【図５】本発明の画像表示媒体の他の例を示す図である。
【図６】本発明の画像表示媒体の他の例を示す図である。
【図７】消色反応を飽和させる過程における反射スペクトルの変化を示す図である。
【図８】可視光の照射エネルギーに対する反射率の変化を示す図である。
【符号の説明】
【００９７】
１    支持基体
２    発熱層
３    感光層
３Ａ    フルギド系化合物Ａを含有する層
３Ｂ    フルギド系化合物Ｂを含有する層
３Ｃ    フルギド系化合物Ｃを含有する層
４    中間層
５    保護層
【図１】
0004542055.tif 000009
【図２】
0004542055.tif 000010
【図３】
0004542055.tif 000011
【図４】
0004542055.tif 000012
【図５】
0004542055.tif 000013
【図６】
0004542055.tif 000014
【図７】
0004542055.tif 000015
【図８】
0004542055.tif 000016